(57)【要約】【課題】フッ素系樹脂を用いずに高い撥水性を有し、フィンに成形された後も高い撥水性を保持できる空調機の室外機等に好適な熱交換器用フィン材を提供する。【解決手段】アルミニウムからなる基板１に、有機系塗料からなるプライマー塗膜２１に当該プライマー塗膜２１に対する質量比０．１〜５０で粒子２２を分散させた粗面化皮膜２と、疎水性シリカを含んで優れた撥水性を有する撥水性皮膜３と、を積層した熱交換器用フィン材１０であり、粒子２２の粒径（μｍ）は、３以上かつプライマー塗膜２１の面積あたりの質量（ｇ／ｍ2）の２倍以上とする。熱交換器用フィン材１０は、粗面化皮膜２に分散させた粒子２２で形成される表面の凹凸によりプレス加工における工具等との接触面積を少なくして、密着性の低い疎水性シリカを含む撥水性皮膜３を剥離、欠損し難くして、撥水性を保持することができる。【選択図】図１
2010185598.tif 000002
【特許請求の範囲】
【請求項１】
アルミニウムまたはアルミニウム合金からなる基板と、この基板上に形成された粗面化皮膜と、この粗面化皮膜上に形成された撥水性皮膜と、を備える熱交換器用フィン材であって、
前記粗面化皮膜は、有機系塗料を塗布して形成される０．１ｇ／ｍ2以上のプライマー塗膜と粒径３μｍ以上の粒子とを有し、前記粒子の前記プライマー塗膜に対する質量比が０．１以上５０以下であり、前記粒子の粒径（単位：μｍ）が前記プライマー塗膜の量（単位：ｇ／ｍ2）の２倍以上であり、
前記撥水性皮膜は、０．１ｇ／ｍ2以上の疎水性シリカを含有することを特徴とする熱交換器用フィン材。
【請求項２】
前記基板と前記粗面化皮膜との間に、無機酸化物または有機−無機複合酸化物からなる下地処理層が形成されていることを特徴とする請求項１に記載の熱交換器用フィン材。
【請求項３】
前記撥水性皮膜の表面に、または少なくとも一部が表面に露出するように前記撥水性皮膜の中に、シリコーン樹脂からなる微粒子を備えることを特徴とする請求項１または請求項２に記載の熱交換器用フィン材。
【発明の詳細な説明】
【技術分野】
【０００１】
本発明は、空調機の室外機等に使用される熱交換器用フィン材に関する。
【背景技術】
【０００２】
熱交換器は、ルームエアコン、パッケージエアコン、冷凍ショーケース、冷蔵庫、オイルクーラー、およびラジエータ等として、様々な分野に利用されている。熱交換器においては、冷房運転時の結露水がフィンの間に溜まると、送風時の抵抗となって熱交換器特性を低下させる。熱交換器のフィンの成形前の板材（以下、フィン材という）には、一般的に、熱伝導性および加工性が優れることからアルミニウムまたはアルミニウム合金（以下、総称してアルミニウムという）が使用されている。このようなアルミニウムからなるフィン材は、耐食性だけでなく、フィン表面で結露水が溜まらないように親水性または撥水性を付与するため、塗膜等の表面処理を施されている。すなわち、フィン表面を親水性として結露水の流動性を高くするか、撥水性として結露水の水滴が大きくならないうちに落下させるものである。特に、冷暖房兼用型のルームエアコン等においては、冬季に暖房運転を行ったとき、蒸発器となる室外機のフィン表面で水分が氷結して霜が付着し、送風時の抵抗となる。このような用途のフィン材では、表面に一様に水が広がる親水性よりも撥水性とした方が霜が付着し難い。
【０００３】
アルミニウム等の金属基板に撥水性を付与する技術として、フッ素系樹脂またはシリコーン系樹脂を撥水化成分として用いた塗膜が知られており、これに水滴との接触面積を小さくするように表面に微細な凹凸を形成して撥水性をさらに向上させた塗膜が多く開示されている。特に、微粒子等の固形物を混合した塗料によるものが多く、例えば特許文献１〜３には、フッ素系、シリコーン系等の有機系樹脂溶液に微粒子を混合して凹凸のある塗膜を形成するコーティング材が開示されている。また、特許文献４，５には、表面に凹凸を形成する微粉末としてアルミナやジルコニアを用いることにより、水分が氷結し難いアルミニウムフィン材が開示されている。特許文献４では、バインダーとしてアルミナゾルを適用し、前記微粉末との混合物を塗布した上にフッ素系撥水化剤等を塗布し、特許文献５では、バインダーとしてアクリル系樹脂等の熱硬化性樹脂を適用し、さらにフッ素系またはシリコン系の塗料からなる撥水化剤も混合して、単層の塗膜としている。また、特許文献６には、有機塗料内に添加したフッ素系化合物で塗膜表面を撥水性にし、同時に塗料に添加した大きさの異なる２種以上のフィラーで塗膜表面を大きさの異なる凹凸構造からなるフラクタルな形状として、表面積を限りなく大きくした塗膜が開示されている。
【０００４】
塗膜表面に凹凸を形成する別の方法としては、金属基板を粗面化してから塗膜を形成する方法がある。例えば特許文献７には、アルミニウム基板を塩酸水溶液等でエッチングすることで表面に微細な凹凸を形成し、さらにその表面に水和酸化物を形成して複合的な凹凸構造として、フルオロアルコキシシラン化合物を吸着させて、疎水基である前記化合物のパーフルオロ基を表面に配向させたフィン材が開示されている。また、特許文献８には、アルミニウム基板の表面をショットブラスト等で所定表面粗さに粗面化し、クロメート処理等で耐食性皮膜を、さらに塗装と焼き付けにて微細な凹凸表面の水ガラス皮膜を形成し、フッ素系またはシリコン系の撥水塗料からなる撥水性皮膜を表面に形成したフィン材が開示されている。
【０００５】
塗膜表面に凹凸を形成するさらに別の方法としては、特許文献９に、基板にフッ素系ポリマーやシリコン系樹脂等の塗着により撥水性のコーティング層を形成してから、プラズマ照射することでコーティング層表面をエッチングして、表面に凹凸を形成したフィン材が開示されている。
【０００６】
さらに熱交換器用に限られず、撥水性を付与する皮膜における撥水化成分として、前記特許文献１〜９に記載されたフッ素系樹脂およびシリコーン系樹脂以外に、疎水性シリカを適用した皮膜の技術が開示されている。例えば特許文献１０〜１２には、表面改質により疎水化されたシリカの微粒子を樹脂中に分散させた塗膜が開示されている。また特許文献１３には、ポリシラザンの塗膜を形成し、その表面に疎水性オルガノシランまたは疎水性ポリオルガノシロキサンを塗布して、加熱することで、ポリシラザンの塗膜表層を疎水性シリカに転化した塗膜が開示されている。
【先行技術文献】
【特許文献】
【０００７】
【特許文献１】特開平５−１１７６３７号公報（段落０００８〜００１１）
【特許文献２】特開平５−２２２３３９号公報（段落０００７〜０００８）
【特許文献３】特開平８−３２３２８５号公報（段落００１６〜００２１）
【特許文献４】特開平６−３０６６３６号公報（段落００１２〜００２３）
【特許文献５】特開平８−２８５４９１号公報（段落００１０〜００１９）
【特許文献６】特開平９−２７９０５６号公報（段落０００３〜０００７，００８７〜００８８）
【特許文献７】特開平１０−２８１６９０号公報（段落００２１〜００２３）
【特許文献８】特開平１１−４３７７７号公報（段落００１６〜００３２）
【特許文献９】特開２００２−９００８４号公報（請求項２、段落００３５〜００３８）
【特許文献１０】特開２００３−１１９３８４号公報（請求項１）
【特許文献１１】特開２００６−２３２８７０号公報（請求項６）
【特許文献１２】特開２００７−２３８９３１号公報（請求項４、段落００３２〜００３３）
【特許文献１３】特開２００８−２３７９５７号公報（請求項１、段落００３５〜００３８）
【発明の概要】
【発明が解決しようとする課題】
【０００８】
前記従来技術の特許文献１〜３，６および特許文献９のように塗膜で表面に凹凸を形成したフィン材の場合、フィンの形状に成形する前の板材に塗膜を形成したプレコート材とすると、成形時のプレス加工等によって塗膜表面の凹凸を潰したり微粒子を欠落させて、局所的に撥水性の劣化した部位が発生する虞がある。また、特許文献４，５のようなアルミナ等の硬質な微粒子は変形し難いが、近年の熱交換器の軽量化に伴い薄肉化されたフィン材においては、成形時のしごき加工等で、微粒子に押圧されて基板が破断する虞がある。さらに特許文献４は、アルミナゾルからなる同じく硬質な塗膜を備えるため、表面の凹凸は保持できても、プレス加工において塗膜割れ等の欠陥を生じ易く、フィン成形に高度な制御を要することになる。また、特許文献７，８のように、アルミニウム等の基板を粗面化した場合、前記のような薄肉化されたフィン材では、成形時に破断する等、加工性や強度が低下する虞がある。さらに、成形時に、塗膜が表面形状の変形だけでなく、剥離、欠落して、基板が局所的に露出した場合には、基板の耐食性も保持できなくなる。一方、塗膜の表面形状を保持するためにフィンに成形してから塗膜を形成しようとすると、例えば成形されたフィンの表面を脱脂して、ディップコート法で塗膜材料（微粒子を混合した有機系塗料等）を塗布する方法が考えられる。しかし、形状の複雑なフィンに均一な塗膜を形成することは困難であり、さらにフィンの隙間に塗膜材料の目詰り等が生じる虞もあって、作業性が著しく低下する。
【０００９】
また、前記従来技術の特許文献１，３〜９においては、塗膜の撥水化成分としてフッ素系樹脂を適用しているが、フッ素系樹脂は３００℃から４００℃程度で熱分解を開始して、各種の分解生成物を発生させる。この分解生成物には程度の差はあるが毒性を有するガスも含まれる。空調機の室外機等の熱交換器に組み立てる場合、フィンを銅管にろう付けする際に６００〜７００℃程度に加熱される。このとき、フィンにも相当な熱が伝わるため、組み立て前にフッ素系樹脂皮膜を被覆したフィン材（フィン）とすると、高温で皮膜が熱分解して有毒ガスが発生する虞があるため、換気設備、さらには排ガス処理設備等が組み立て工程に必要となる。
【００１０】
一方、前記従来技術の特許文献１０〜１３に記載された撥水化成分として疎水性シリカを適用した皮膜は、塗膜表面に凹凸を設けなくとも高い撥水性を付与することができるが、基板への密着性に劣るためプレス加工時に基板から剥離し易く、フィン材への適用は困難である。
【００１１】
本発明は、前記問題点に鑑みてなされたものであり、薄肉化したプレコート材としても、プレス加工等に対する耐久性を有し、かつフッ素系樹脂を用いずに表面に高い撥水性を有する空調機の室外機等に好適な熱交換器用フィン材を提供することを目的とする。
【課題を解決するための手段】
【００１２】
前記課題を解決するために、本発明者らは、撥水化成分として、表面に微細な凹凸を形成しなくとも高い撥水性を付与することができる疎水性シリカを皮膜に適用することとし、プレス加工等により剥離することがなくフィン成形後も基板に被覆させる方法について鋭意研究した。そして、表面に凹凸を形成することで、プレス加工における工具等との接触面積を小さくして皮膜を剥離し難くできることを見出し、さらに前記効果を得られる凹凸の形状および形成方法について検証した。その結果、疎水性シリカを含有する皮膜の下地として、基板への密着性の高い有機系塗料でプライマー塗膜を設けて、このプライマー塗膜にある程度以上の大きさの粒子を分散させることで、その上の皮膜表面に接触面積を抑えるための十分な大きさの凹凸を形成するという、微細な凹凸で撥水性を付与する従来の技術とは全く相違する思想に至った。
【００１３】
すなわち本発明に係る熱交換器用フィン材は、アルミニウムまたはアルミニウム合金からなる基板と、この基板上に形成された粗面化皮膜と、この粗面化皮膜上に形成された撥水性皮膜とを備え、前記粗面化皮膜は、有機系塗料を塗布して形成される０．１ｇ／ｍ2以上のプライマー塗膜と粒径３μｍ以上の粒子とを有し、前記粒子の前記プライマー塗膜に対する質量比が０．１以上５０以下であり、前記粒子の粒径（単位：μｍ）が前記プライマー塗膜の量（単位：ｇ／ｍ2）の２倍以上であり、前記撥水性皮膜は、０．１ｇ／ｍ2以上の疎水性シリカを含有することを特徴とする。
【００１４】
このように、撥水化材料として疎水性シリカを適用することで、表面形状によらずに撥水性の極めて高い皮膜が得られる。一方、所定以上の大きさの粒子を分散させた粗面化皮膜を下地に設けることで、当該粒子はその全体が粗面化皮膜に埋没することなく、最表面の撥水性皮膜においても十分な高低差の凹凸が形成される。このような表面形状とすることで、プレス加工において工具等に接触する部位が凸部のさらに頂上部の微小な面積に限られ、密着性の低い撥水性皮膜を剥離し難くすることができる。この表面の凹凸形状は、撥水性を付与するための微細な凹凸ではないので、プレス加工等で潰れても撥水性が損なわれることがない。また、表面の凹凸形状を塗膜で形成することで、基板表面への粗面化等の加工を行わないので、基板の薄肉化が可能となる。
【００１５】
さらに、本発明に係る熱交換器用フィン材は、基板と粗面化皮膜との間に、無機酸化物または有機−無機複合酸化物からなる下地処理層が形成されていることが好ましい。下地処理層を設けることにより、アルミニウムまたはアルミニウム合金からなる基板の耐食性を向上させることができる。
【００１６】
さらに、本発明に係る熱交換器用フィン材は、撥水性皮膜の表面に、または少なくとも一部が表面に露出するように撥水性皮膜の中に、シリコーン樹脂からなる微粒子を備えることが好ましい。熱交換器用フィン材の表面にこのような微粒子が存在することで、撥水性を損なうことなく潤滑性を付与することができ、プレス加工等において撥水性皮膜が欠損し難くなる。
【発明の効果】
【００１７】
本発明に係る熱交換器用フィン材によれば、フィンに成形された後も高い撥水性を有して、空調機の室外機等として着霜防止性に優れた熱交換器とすることができ、また熱交換器に組み立てる際のろう付け加熱等において有害物質が発生しないので安全性が向上する。また、成形前に皮膜を形成したプレコート材とすることができるので、作業性に優れ、また薄肉化したアルミニウムまたはアルミニウム合金からなる板材を基板とすることができるので、熱交換器の軽量化が可能である。
【図面の簡単な説明】
【００１８】
【図１】本発明の第１実施形態およびその変形例に係る熱交換器用フィン材の構成を模式的に説明する断面図であり、（ａ）は第１実施形態、（ｂ）は（ａ）の加工後、（ｃ）は第１実施形態の変形例、（ｄ）は（ｃ）の加工後である。
【発明を実施するための形態】
【００１９】
〔第１実施形態〕
以下、本発明に係る熱交換器用フィン材を実現するための形態について、図面を参照して説明する。
本発明の第１実施形態に係る熱交換器用フィン材１０は、フィンに成形する前の板材であり、図１（ａ）に示すように、基板１と、基板１の片面または両面に形成された粗面化皮膜２と、粗面化皮膜２の上に形成されて最表面に積層された撥水性皮膜３と、を備える。粗面化皮膜２および撥水性皮膜３を形成する基板１の面は片面でも両面でもよく、少なくとも熱交換器に組み立てたときに着霜する虞のある側となる面に形成する。以下、粗面化皮膜２および撥水性皮膜３を形成する基板１の面を、単に基板１の表面という。
【００２０】
（基板）
基板１は、通常の熱交換器用フィン材に適用されるアルミニウムまたはアルミニウム合金（以下、総称してアルミニウムという）で形成され、鋳造、熱間圧延、冷間圧延、調質等の公知の方法で所望の厚さの板材に製造される。基板１の厚さは、特に規定するものではなく、作製される熱交換器の仕様等に合わせて、要求される軽量化や強度および耐食性に対応可能な厚さとする。なお、通常の熱交換器用フィン材に適用される基板材料としてアルミニウムを挙げたが、本発明に係る熱交換器用フィン材の粗面化皮膜および撥水性皮膜は、銅や銅合金、ステンレス等の金属材料を基板として、これに被覆して撥水性を付与することができる。
【００２１】
（粗面化皮膜）
粗面化皮膜２は、基板１に後記の撥水性皮膜３を固定するための下地層であり、プライマー塗膜２１と、プライマー塗膜２１中に分散させた粒子２２とからなり、粒子２２が凸部となって表面が凹凸形状となっている。なお、粒子２２の一部は、上部がプライマー塗膜２１から露出して粗面化皮膜２の凸部の表面となっている。
【００２２】
プライマー塗膜２１は公知の有機系塗料を塗布して形成される樹脂であり、粗面化皮膜２を凹凸形状とするために粒子２２を担持し、また前記したように、粗面化皮膜２を撥水性皮膜３の下地層として基板１に密着させるために、密着性を十分に有する材料から選択される。したがって、プライマー塗膜２１自体が撥水性を有する材料である必要はない。一方で、特にプレス加工においてひび割れ等の欠陥が生じると、その上の部位の撥水性皮膜３も欠損して撥水性が大きく低下するだけでなく、基板１すなわちアルミニウムが露出して腐食起因となる。したがって、プライマー塗膜２１は、プレス加工に追随できるように破断伸度が高い塗膜を形成する樹脂であることが好ましい。このような材料としては、一定の加工性および密着性を有するものとしてウレタン系樹脂、エポキシ系樹脂、ポリエステル系樹脂、ポリエチレン系樹脂、およびポリアクリル酸系樹脂等が挙げられ、このような樹脂を主成分とする市販の有機系塗料で形成できる。例えば、金属用表面処理剤として市販されている、ウレタン変性樹脂エマルションである東邦化学工業（株）製ハイテックＳシリーズが挙げられる。
【００２３】
前記の通り、粗面化皮膜２は表面が凹凸形状であるため、全体での膜厚は規定しないが、プライマー塗膜２１の粒子２２の含まれない部分の厚さ（以下、プライマー塗膜２１の厚さという）としては、０．１μｍ程度以上になるようにする。このような粗面化皮膜２とするため、プライマー塗膜２１（有機系塗料の乾燥、焼き付け等による硬化後）の面積あたりの質量が０．１ｇ／ｍ2以上になるように、粒子２２を混合した有機系塗料を基板１に塗布する。プライマー塗膜２１の質量が０．１ｇ／ｍ2未満では、粗面化皮膜２が局所的に薄すぎてフィン成形時に欠陥を生じたり、基板１および撥水性皮膜３のそれぞれとの密着性が不足したり、粗面化皮膜２中に十分な数の粒子２２を担持できずに撥水性が不足する。一方、プライマー塗膜２１が過剰に厚くなると、これらの効果が飽和する上、熱交換器用フィン材１０の熱伝導特性が低下するため、プライマー塗膜２１の厚さとしては、１０μｍ程度以下が好ましい。このような粗面化皮膜２とするため、プライマー塗膜２１の面積あたりの質量は１０ｇ／ｍ2以下とすることが好ましい。
【００２４】
粒子２２は、粗面化皮膜２の表面を凹凸形状にすることで、その上に積層される撥水性皮膜３の表面にも凹凸が形成されるようにして、プレス加工において工具等との接触面積を小さくする。すなわちフィン成形後は凹凸形状を保持する必要はなく、粒子２２は、プレス加工等による粗面化皮膜２（プライマー塗膜２１）の変形に追随して変形可能な比較的軟質な材料からなることが好ましい。具体的には、アクリル系樹脂、ウレタン系樹脂、スチレン系樹脂、シリコーン系樹脂等の樹脂が挙げられる。このような材料からなる粒子２２であれば、熱交換器用フィン材１０のプレス加工で粗面化皮膜２が変形しても、プライマー塗膜２１との間に隙間を生じたりプライマー塗膜２１自体にひび割れ等の欠陥を生じさせることがなく、フィン成形後においても、粗面化皮膜２が基板１を完全に被覆してその上の撥水性皮膜３を保持できる（図１（ｂ）参照）。また、このような材料からなる粒子２２は市販の樹脂微粒子（パウダー、ビーズ等）が適用でき、例えば、アクリル系樹脂としてはガンツ化成（株）製ガンツパール（登録商標）ＧＭシリーズ、ウレタン系樹脂としては日本ポリウレタン工業（株）製パールセン（登録商標）シリーズ、シリコーン系樹脂としてはモメンティブ・パフォーマンス・マテリアルズ製トスパール（登録商標）シリーズが挙げられる。また、粒子２２の形状は特に規定しないが、粗面化皮膜２表面の凹凸形状や材料の入手のし易さ等から、真球またはそれに近い形状が好ましく、前記の市販の樹脂微粒子も球状である。
【００２５】
粗面化皮膜２の上に積層される撥水性皮膜３の表面に十分な高低差の凹凸が形成され、さらに凹部およびその周辺がプレス加工時に損傷を受けないようにするために、粒子２２の粒径は３μｍ以上とし、好ましくは６μｍ以上である。さらに、粒子２２の粒径は、プライマー塗膜２１の厚さの２倍程度以上とし、このプライマー塗膜２１の厚さ（μｍ）が、プライマー塗膜２１の面積あたりの質量（単位：ｇ／ｍ2）に近似されるとみなして、粒子２２の粒径は前記プライマー塗膜２１の質量の２倍以上とする。言い換えれば、プライマー塗膜２１の質量が粒子２２の粒径の１／２以下となるように、粒子２２を混合した有機系塗料を基板１に塗布する。なお、粒子２２の粒径の上限は特に規定しないが、粒径１００μｍを超える粒子は、プライマー塗膜２１の有機系塗料中に安定的に分散させることが困難になるため、１００μｍ以下が好ましい。
【００２６】
また、粗面化皮膜２の表面すなわち撥水性皮膜３の表面の凹凸の間隔を適度なものとするため、粗面化皮膜２において、粒子２２のプライマー塗膜２１に対する質量比は０．１〜５０とする。質量比０．１未満では、粒子２２による凹凸（凸部）の間隔が広くなって、プレス加工において撥水性皮膜３の凹部（凸部以外）にも工具等が接触することになる。一方、質量比５０超とすると、このような多量の粒子はプライマー塗膜２１の有機系塗料中に安定的に分散させることが困難になり、また粗面化皮膜２から欠落し易くなる。さらに、この質量比を１〜１０とすると、粗面化皮膜２（撥水性皮膜３）の表面がより好ましい凹凸形状となる。質量比は、有機系塗料への粒子２２の混合量で制御でき、有機系塗料はプライマー塗膜２１の、すなわち乾燥、焼き付け後の質量に換算する。
【００２７】
（撥水性皮膜）
撥水性皮膜３は、熱交換器用フィン材１０の表面に撥水性を付与する皮膜であり、熱交換器用フィン材１０の最表面にて粗面化皮膜２の表面の凹凸に沿って被覆する。したがって、撥水性皮膜３の表面も凹凸形状であるためプレス加工等において工具と接触する面積を小さくすることができて、撥水性皮膜３はその密着性によらず粗面化皮膜２から剥離し難く、また欠損し難くなる。あるいは撥水性皮膜３が欠損しても、部位が凸部すなわち粗面化皮膜２における粒子２２の頂上部の微小な面積に限られ、また露出するのは粒子２２であり（図１（ｂ）参照）、撥水性の劣化には至らない。
【００２８】
撥水性皮膜３の撥水化成分は疎水性シリカであり、疎水性シリカにより撥水性を付与する皮膜は公知の方法で造膜される。例えば、表面改質により疎水化されたシリカの微粒子を樹脂中に分散させた塗膜（特開２００７−２３８９３１号公報、特開２００６−２３２８７０号公報、特開２００３−１１９３８４号公報）が挙げられる。このような塗膜においては、疎水性シリカの微粒子は凝集力が強いため、緻密な撥水性皮膜３を形成できる。十分な撥水性を付与するために、撥水性皮膜３において、その面積あたりの疎水性シリカ（疎水性シリカ成分）の含有量（単位：ｇ／ｍ2）は０．１ｇ／ｍ2以上とし、好ましくは０．５ｇ／ｍ2以上である。前記に挙げた公知の方法による場合は、撥水性皮膜３に含まれる疎水性シリカの微粒子の質量となる。撥水性皮膜３の疎水性シリカの含有量の上限は特に規定しないが、１ｇ／ｍ2を超えても撥水性の効果が飽和する上、コスト高になるため、１ｇ／ｍ2以下が好ましい。
【００２９】
第１実施形態の変形例に係る熱交換器用フィン材１０Ａとして、図１（ｃ）に示すように、シリコーン樹脂からなる微粒子（シリコーン微粒子）３１を、撥水性皮膜３の表面に、またはその少なくとも一部が表面に露出するように撥水性皮膜３の中に備えてもよい。シリコーン樹脂は優れた撥水性および潤滑性を有するため、シリコーン微粒子３１を撥水性皮膜３の表面、すなわち熱交換器用フィン材１０Ａの表面に備えることで、プレス加工時に撥水性皮膜３を欠損し難くすることができる。このような熱交換器用フィン材１０Ａとするためには、撥水性皮膜３の造膜時に、その塗膜材料にシリコーン微粒子３１を混合するか、撥水性皮膜３の形成後に表面に付着させる。シリコーン微粒子３１は疎水性シリカとは混ざり合い難いため、撥水性皮膜３の塗膜材料に混合しても、塗膜に硬化する前に少なくとも一部が表面に浮き上がってくる。撥水性皮膜３の形成後にシリコーン微粒子３１を表面に付着させる方法としては、例えばシリコーン微粒子３１をエタノール等の有機溶剤に分散させたものを、撥水性皮膜３の表面に塗布すればよい。シリコーン微粒子３１も、粗面化皮膜２の粒子２２と同様に、モメンティブ・パフォーマンス・マテリアルズから市販されているトスパールシリーズを適用することができる。なお、シリコーン微粒子３１は、プレス加工における工具との接触等から撥水性皮膜３を保護するためのもので、それ自体はプレス加工により熱交換器用フィン材１０Ａの表面から欠落しても（図１（ｄ）参照）撥水性の効果への影響はなく、撥水性皮膜３に強く密着させる必要はない。
【００３０】
シリコーン微粒子３１の粒径は特に規定しないが、撥水性皮膜３の塗膜材料に混合する場合は、小さすぎると凝集し易くなって撥水性皮膜３表面へ浮き上がり難くなるため、また入手のし易さから２μｍ以上が好ましい。なお、粒径の上限は、機能上特に影響しないが入手し易い大きさとして、１１μｍ以下が好ましい。また、シリコーン微粒子３１の撥水性皮膜３への混合量、または塗布量のいずれにおいても特に規定しないが、前記効果を得るためには０．１ｇ／ｍ2以上が好ましい。一方、多すぎても効果が飽和する上に欠落し易く、またコスト高になるため、５ｇ／ｍ2以下が好ましい。
【００３１】
〔第２実施形態〕
本発明の第２実施形態に係る熱交換器用フィン材１０（１０Ａ）は、基板１の表面すなわち粗面化皮膜２との界面に、無機酸化物または有機−無機複合酸化物からなる下地処理層（図示せず）が形成されていること以外は、前記第１実施形態またはその変形例と同様の構成である。下地処理層はアルミニウム材料である基板１に耐食性を付与するための皮膜であり、アルミニウム材料への耐食処理として公知の処理を、粗面化皮膜２の形成前に基板１に行うことで形成される。無機酸化物としては主成分としてクロム（Ｃｒ）またはジルコニウム（Ｚｒ）を含むものが好ましく、処理として、例えば、リン酸クロメート処理、リン酸ジルコニウム処理、クロム酸クロメート処理が挙げられる。その他の無機酸化物を形成する処理としては、リン酸亜鉛処理、リン酸チタン酸処理が挙げられる。また、有機−無機複合化合物としては、塗布型クロメート処理または塗布型ジルコニウム処理により形成されるアクリル−ジルコニウム複合体等が挙げられる。また、下地処理層の厚さは特に規定しないが、基板１に十分な耐食性を付与するため、そして生産性の点から、５０〜５００Å、Ｃｒ，Ｚｒ等の主成分の質量に換算して０．００５〜０．０５ｇ／ｍ2となることが好ましい。
【００３２】
以上に記載した本発明の実施形態に係る熱交換器用フィン材１０，１０Ａは、フィン成形の際、通常、所定の寸法に切断されて前記のプレス加工を施される。この切断面すなわちフィン端面には、粗面化皮膜２および撥水性皮膜３が被覆されていないため、基板１が露出していることになる。このようなフィンを用いた熱交換器において、空調機の室外機として使用される環境が非常に厳しい場合、具体的には雰囲気温度が低くて湿度が高い場合は、フィン端面に沿って霜が付着し易くなることが考えられる。したがって、フィン端面にのみ、後処理として塗装等により撥水性の皮膜を被覆することが望ましい。なお、フィン端面の塗装（塗布、乾燥）を実施する場合は、熱交換器として組み立てた後に行うことが、作業性の点で望ましい。この場合の塗膜材料は、撥水性皮膜３のように疎水性シリカを撥水化成分とすることもできるが、熱交換器として組み立てた以降はろう付け等の高温加熱工程がないので、フッ素系の撥水化剤等を適用してもよい。
【実施例】
【００３３】
以上、本発明を実施するための形態について述べてきたが、以下に、本発明の効果を確認した実施例を、本発明の要件を満たさない比較例と比較して具体的に説明する。なお、本発明はこの実施例に限定されるものではない。
【００３４】
〔供試材の作製〕
（基板）
熱交換器用フィン材の供試材における基板として、厚さ０．１ｍｍのＪＩＳ  １２００アルミニウム板を適用した。この基板に、表１に示す供試材について、リン酸クロメート処理を施して下地処理層を形成した。化成処理液は、日本ペイント（株）製アルサーフ（登録商標）４０１／４５、リン酸、およびクロム酸の混合液を使用した。下地処理層の膜厚は約４００Åとした。また、蛍光Ｘ線法で測定した下地処理層のＣｒ換算値は２０ｍｇ／ｍ2であった。
【００３５】
（粗面化皮膜）
粗面化皮膜におけるプライマー塗膜の材料の有機系塗料として、ウレタン変性樹脂エマルションである東邦化学工業（株）製ハイテックＳ−６２５４を適用した。この有機系塗料に、表１に示す粒子を同じく表１に示す質量比（有機系塗料は焼き付け後の質量に換算）で混合して分散させた。アクリル系樹脂の粒子として、架橋ＰＭＭＡは、ガンツ化成（株）製のＧＭ−２００１（平均粒径２０μｍ）を、アクリレーツクロスポリマーは、ガンツ化成（株）製のＧＭＰ−０８２０（平均粒径８μｍ）をそれぞれ適用した。ウレタン系樹脂の粒子としては、熱可塑性ウレタンである日本ポリウレタン工業（株）製パールセンＵ−２０４Ａ（平均粒径６０μｍ）を適用した。シリコーン系樹脂の粒子としては、モメンティブ・パフォーマンス・マテリアルズ製トスパール１１１０（平均粒径２０μｍ）およびトスパール１２０（平均粒径２μｍ）を適用した。粒子を混合した有機系塗料を、基材（または下地処理層）の表面に、焼き付け後に表１に示す質量となるように塗布し、基板温度約２００℃で焼き付けを行って粗面化皮膜を形成した。
【００３６】
（撥水性皮膜）
撥水性皮膜は、特開２００７−２３８９３１号公報に記載された発明の疎水性コーティング膜を参照し、前記公報の段落００３９に記載された実施例１の材料を適用した。すなわち表面を疎水化したシリカ微粒子を樹脂（エステル系ポリウレタン樹脂）に分散させた塗膜とした。詳しくは、表面のＯＨ基にヘキサメチルジシラザンを接触反応させて改質したシリカ微粒子である（株）トクヤマ製のレオロシール（登録商標）ＨＭ−３０Ｓ（一次粒子の平均粒子径７ｎｍ）を４．０質量％、およびエステル系ポリウレタン樹脂エマルジョンである日華化学（株）製のネオステッカー（登録商標）１２００を１．０質量％、エタノールに混合、分散させて塗膜材料を作製した。この塗膜材料を、シリカ微粒子が表１に示す量となるように基板上に形成した粗面化皮膜の表面に塗布し、基板温度約２００℃で焼き付けを行って撥水性皮膜を形成し、供試材とした。なお、供試材Ｎｏ．３については、前記塗膜材料に、さらにシリコーン微粒子として、モメンティブ・パフォーマンス・マテリアルズ製トスパール１２０（平均粒径２μｍ）を表１に示す量になるように混合したものを塗布した。
【００３７】
供試材Ｎｏ．２，６については、撥水性皮膜の表面に、さらにシリコーン微粒子として、モメンティブ・パフォーマンス・マテリアルズ製トスパール１２０（平均粒径２μｍ）をエタノールに混合、分散させたものを表１に示す量になるように塗布し、再度基板温度約２００℃で焼き付けを行って、供試材とした。
【００３８】
〔評価〕
（加工後の撥水性）
得られた供試材について、フィン成形のプレス加工に相当する加工として、ＪＩＳ  Ｋ５６００−５−３に規定される塗膜の機械的性質における耐おもり落下性の評価試験を行った。デュポン式試験とし、質量３００ｇのおもりを１０ｃｍの高さから供試材の表面に落下させた。
【００３９】
試験後の供試材を、おもりを落下させた部位が略中央になるように１０ｍｍ×２０ｍｍに切り出し、その長手方向を略鉛直に固定し、表面（撥水性皮膜の表面）に霧吹きにてイオン交換水を噴霧し、表面の水濡れ状態を目視にて観察し、また表面に付着した水の質量（付着水量）を測定した。表面に水濡れ状態が見られないものを合格とし、特に水滴のない、付着水量０を撥水性が優れているとして「◎」、極小の水滴のみがわずかに付着しているもの（付着水量１００ｍｇ以下）を良好として「○」と評価した。一方、付着水量１００ｍｇを超え、表面の一部が水濡れ状態であり水滴が付着しているものを「×」、全面が水濡れ状態であるものを「××」と評価した。供試材は評価後、付着した水を拭き取って自然乾燥後、イオン交換水の噴霧と前記評価を繰り返し、１枚の供試材について３回評価した。結果を表１に示す。なお、供試材によって評価にばらつきの見られた仕様については、「○〜×」のように複数の結果を示す。
【００４０】
【表１】
2010185598.tif 000003
【００４１】
表１に示すように、粗面化皮膜および撥水性皮膜の構成が本発明の範囲の実施例である供試材Ｎｏ．１〜４は、いずれも良好な撥水性を有し、アルミニウムからなる基板上であっても、この基板にリン酸クロメート処理を施した下地処理層上であっても、プレス加工等によって皮膜が剥離することなく、また表面形状が変形しても撥水性を保持できる、熱交換器用フィン材として十分な特性を示した。特に撥水性皮膜にシリコーン微粒子を添加した供試材Ｎｏ．３は、その一部について水滴がまったく付着せず、優れた撥水性を示した。
【００４２】
これに対して、供試材Ｎｏ．５は粗面化皮膜中の粒子の粒径の絶対値が小さく、供試材Ｎｏ．６は粗面化皮膜のプライマー塗膜量に対して粒径が小さいため、それぞれ表面に十分な高低差の凹凸が形成されなかった結果、耐おもり落下性の評価試験すなわち加工による撥水性皮膜の剥離の程度が大きく、撥水性が劣化した。同様に、供試材Ｎｏ．８は粒子の含有量が不足したため、表面の凹凸の数（凸部の数）が少なく、加工による撥水性皮膜の剥離の程度が大きく、撥水性が劣化した。また、供試材Ｎｏ．７は、粗面化皮膜のプライマー塗膜量が不足したため基板への密着性が得られず、その上の撥水性皮膜とともに加工により剥離して撥水性が劣化した。一方、供試材Ｎｏ．９は撥水性皮膜の疎水性シリカが不足したため、撥水性の効果が安定して得られなかった。
【符号の説明】
【００４３】
１０，１０Ａ  熱交換器用フィン材
１      基板
２      粗面化皮膜
２１    プライマー塗膜
２２    粒子
３      撥水性皮膜
３１    シリコーン微粒子
【図１】
2010185598.tif 000004